(57)【要約】【課題】クリンカの品質へ悪影響を及ぼすことなく、廃プラスチックを含む廃棄物全体をセメント焼成用燃料として有効利用する。【解決手段】廃プラスチックを含む廃棄物（ＡＳＲ等）を破砕する破砕装置１０と、破砕装置によって破砕した廃棄物Ｃを、所定の粒径範囲にある空間燃焼が困難な破砕物（中間粒子群ＭＰ）と、その他の破砕物（大径粒子群ＬＰ、小径粒子群ＳＰ）とに分離する分離装置（篩分装置）２０と、分離装置によって分離された空間燃焼が困難な破砕物をフィルム状に薄片化する圧延装置（加熱式圧縮ローラ）３０と、圧延装置によって薄片化された破砕物をセメント焼成装置に供給する供給装置とを備える廃プラスチックを含む廃棄物の燃料化装置１。【選択図】図１
2014112223.tif 000002
【特許請求の範囲】
【請求項１】
廃プラスチックを含む廃棄物を破砕する破砕装置と、
該破砕装置によって破砕した廃棄物を、所定の粒径範囲にある空間燃焼が困難な破砕物と、その他の破砕物とに分離する分離装置と、
該分離装置によって分離された前記空間燃焼が困難な破砕物をフィルム状に薄片化する圧延装置と、
該圧延装置によって薄片化された破砕物をセメント焼成装置に供給する供給装置とを備えることを特徴とする廃プラスチックを含む廃棄物の燃料化装置。
【請求項２】
前記供給装置によって、前記その他の破砕物を、前記圧延装置によって薄片化された破砕物と共にセメント焼成装置に供給することを特徴とする請求項１に記載の廃プラスチックを含む廃棄物の燃料化装置。
【請求項３】
前記廃プラスチックを含む廃棄物は、自動車シュレッダーダストであって、
前記分離装置は、前記破砕装置の下流側に位置し、口径がＸｍｍのスクリーンであって、
前記空間燃焼が困難な破砕物は、前記スクリーンによって分離されたＸ／３ｍｍ以上４Ｘ／５ｍｍ以下の範囲にあることを特徴とする請求項１又は２に記載の廃プラスチックを含む廃棄物の燃料化装置。
【請求項４】
前記スクリーンの口径Ｘは、５ｍｍ以上１００ｍｍ以下であることを特徴とする請求項１、２又は３に記載の廃プラスチックを含む廃棄物の燃料化装置。
【請求項５】
前記圧延装置は、前記空間燃焼が困難な破砕物を加熱しながら圧縮する加熱式の圧縮ロールを備えることを特徴とする請求項１乃至４のいずれかに記載の廃プラスチックを含む廃棄物の燃料化装置。
【請求項６】
前記廃プラスチックを含む廃棄物は、硬質プラスチックと軟質プラスチックとを含み、
前記分離装置は、前記破砕装置の下流側に位置する風力選別機であることを特徴とする請求項１に記載の廃プラスチックを含む廃棄物の燃料化装置。
【請求項７】
廃プラスチックを含む廃棄物を破砕し、
該破砕した廃棄物を、所定の粒径範囲にある空間燃焼が困難な破砕物と、その他の破砕物とに分離し、
該分離した空間燃焼が困難な破砕物をフィルム状に薄片化し、
該薄片化した破砕物をセメント焼成装置に供給することを特徴とする廃プラスチックを含む廃棄物の燃料化方法。
【発明の詳細な説明】
【技術分野】
【０００１】
本発明は、ＡＳＲ（自動車シュレッダーダスト）等の廃プラスチックを含む廃棄物を、セメント焼成装置において燃料として利用するための装置及び方法に関する。
【背景技術】
【０００２】
従来、セメント焼成装置では、ＡＳＲ等の廃プラスチックを含む廃棄物をセメントキルンの燃焼用バーナーの代替燃料として利用している。例えば、特許文献１には、プラスチック類、スポンジ類、繊維類、ゴム類及び木質類からなる群より選択される一以上を主成分とする可燃性廃棄物を１次破砕機により粗砕する工程と、可燃性廃棄物に含まれる異物を除去する工程と、異物を除去した粗砕物を２次破砕機により破砕する工程と、破砕物をバーナーに吹き込む工程とを含み、粗砕物の水分を５質量％以下とした上で、２次破砕機の動力が一定になるように粗砕物を２次破砕機に供給する可燃性廃棄物の燃料化方法が記載されている。
【先行技術文献】
【特許文献】
【０００３】
【特許文献１】日本特開２０１２−１５３８８９号公報
【発明の概要】
【発明が解決しようとする課題】
【０００４】
しかし、廃棄物には様々な性状のものが含まれているため、廃棄物を単に破砕して得られる破砕物は、燃焼用バーナーによって完全に大気中で燃焼（空間燃焼）されない場合があり、そのような場合には、燃焼用バーナーに吹き込まれた廃棄物の一部がクリンカ上に着地して不完全燃焼を起こしたり、クリンカが還元反応を生じ、クリンカの品質や色相に影響を及ぼすという不具合があった。【０００５】
そこで、本発明は、上記問題点に鑑みてなされたものであり、クリンカの品質へ悪影響を及ぼすことなく、廃プラスチックを含む廃棄物全体をセメント焼成用燃料として有効利用することを目的とする。
【課題を解決するための手段】
【０００６】
上記目的を達成するため、本発明は、廃プラスチックを含む廃棄物を破砕する破砕装置と、該破砕装置によって破砕した廃棄物を、所定の粒径範囲にある空間燃焼が困難な破砕物と、その他の破砕物とに分離する分離装置と、該分離装置によって分離された前記空間燃焼が困難な破砕物をフィルム状に薄片化する圧延装置と、該圧延装置によって薄片化された破砕物をセメント焼成装置に供給する供給装置とを備えることを特徴とする。ここで、空間燃焼が困難な破砕物とは、セメントキルンの燃焼用バーナーからキルン内に吹き込まれた場合に、クリンカ上に着地して不完全燃焼を起こすなどして、キルンの内部空間等において完全燃焼し難い破砕物をいう。【０００７】
本発明によれば、圧延装置によって、廃棄物に含まれる所定の粒径範囲にある空間燃焼が困難な破砕物をフィルム状に薄片化することで、燃焼用バーナーからセメントキルン等に吹き込んでも完全に空間燃焼させることができるため、クリンカの品質へ悪影響を及ぼすことなく、セメント焼成用燃料として有効利用することができる。【０００８】
前記供給装置によって、前記その他の破砕物を、前記圧延装置によって薄片化された破砕物と共にセメント焼成装置に供給することができる。これにより、廃プラスチックを含む廃棄物全体をセメント焼成用燃料として有効利用することができる。【０００９】
上記廃棄物の燃料化装置において、前記廃プラスチックを含む廃棄物を自動車シュレッダーダストとし、前記分離装置は、前記破砕装置の下流側に位置し、口径がＸｍｍのスクリーンであって、前記空間燃焼が困難な破砕物は、前記スクリーンによって分離されたＸ／３ｍｍ以上４Ｘ／５ｍｍ以下の範囲にあるものとすることができる。これによって、自動車シュレッダーダストの有効利用を促進することができる。また、不完全燃焼に起因する様々な汚染物質の量を減少させ、それと共に残留性有機汚染物質（ＰＯＰｓ：Persistent Organic Pollutants）類の排出量も低減することができる。【００１０】
また、前記スクリーンの口径Ｘを５ｍｍ以上１００ｍｍ以下とすることができ、口径の小さいスクリーンで得られた破砕物を主にセメントキルンの燃焼用バーナーに吹き込むことができ、口径の大きいスクリーンで得られた破砕物をセメントキルンの窯尻に投入して燃料として使用することができる。【００１１】
上記廃棄物の燃料化装置において、前記圧延装置を、前記空間燃焼が困難な破砕物を加熱しながら圧縮する加熱式の圧縮ロールとすることができる。【００１２】
さらに、前記廃プラスチックを含む廃棄物を、硬質プラスチックと軟質プラスチックとを含むものとし、前記分離装置を、前記破砕装置の下流側に位置する風力選別機とすることができる。【００１３】
また、本発明は、廃プラスチックを含む廃棄物の燃料化方法であって、廃プラスチックを含む廃棄物を破砕し、該破砕した廃棄物を、所定の粒径範囲にある空間燃焼が困難な破砕物と、その他の破砕物とに分離し、該分離した空間燃焼が困難な破砕物をフィルム状に薄片化し、該薄片化した破砕物をセメント焼成装置に供給することを特徴とする。本発明によれば、上記発明と同様に、クリンカの品質へ悪影響を及ぼすことなく、空間燃焼が困難な破砕物をセメント焼成用燃料として有効利用することができる。
【発明の効果】
【００１４】
以上のように、本発明によれば、クリンカの品質への悪影響を回避しながら、廃プラスチックを含む廃棄物全体をセメント焼成用燃料として有効利用することができる。
【図面の簡単な説明】
【００１５】
【図１】本発明に係る廃プラスチックを含む廃棄物の燃料化装置の一実施形態を示す概略全体構成図である。
【図２】本発明に係る燃料化装置及び燃料化方法の試験例における各粒度群の内容物を示す写真である。
【発明を実施するための形態】
【００１６】
次に、本発明を実施するための形態について図面を参照しながら詳細に説明する。尚、以下の説明においては、本発明を自動車シュレッダーダスト（以下「ＡＳＲ」という）の燃料化に適用した場合を例にとって説明する。尚、ＡＳＲとは、廃棄された自動車のエンジン等を取り除いた後の廃車ガラを工業用シュレッダーで粉々に粉砕して鉄等を回収した後、産業廃棄物として廃棄されるプラスチック、ガラス、ゴムなどの破片をいう。
【００１７】
本発明に係る廃プラスチックを含む廃棄物の燃料化装置（以下「燃料化装置」という）１は、図１に示すように、ＡＳＲを破砕する破砕装置１０と、破砕物Ｃを篩い分ける篩分装置２０と、篩い分けられた中間粒子群を薄片化する加熱式圧縮ローラ３０とを備えている。尚、図１中の記号Ａは粒度、及び記号Ｄはスクリーンの口径を各々示す。
【００１８】
破砕装置１０は、例えば、一軸破砕機であって、回転刃等を収容した箱状の本体１０ａと、本体１０ａの上方に位置し、ＡＳＲを投入するために開口したホッパー１０ｂと、本体１０ａの下方に配置され、スクリーンを収容する排出部１０ｃ等を備える。ここで、スクリーンの口径ＤをＸｍｍとする。
【００１９】
篩分装置２０は、上下方向に２段にわたって配置された２つの振動篩２０Ａ、２０Ｂからなり、振動篩２０Ａの口径は、４／５・Ｘｍｍ、振動篩２０Ｂの口径は、１／３・Ｘｍｍに設定される。
【００２０】
圧延装置としての加熱式圧縮ローラ３０は、所定温度に設定された一対の発熱回転ローラ３０ａと、発熱回転ローラ３０ａを保持する一対のハウジング３０ｂ等で構成される。発熱回転ローラ３０ａには、外部高周波誘導発熱ロールや外部取付型高周波ヒートロール等を用いることができる。
【００２１】
図示を省略するが、燃料化装置１によって燃料化されたＡＳＲを燃料として用いるセメント焼成装置は、セメント原料を予熱するためサイクロンを多段に重ねたプレヒータと、セメント原料を仮焼する仮焼炉と、バーナー等を備えてセメント原料を焼成するセメントキルン（ロータリーキルン）と、セメントキルンから排出されたセメントクリンカを冷却するクリンカクーラ等で構成される。
【００２２】
次に、上記構成を有する燃料化装置１によるＡＳＲの燃料化方法について説明する。
【００２３】
受け入れたＡＳＲを破砕装置１０に投入して破砕する。ここで、破砕装置１０のスクリーンの口径Ｘｍｍを所望の値に設定することにより、可燃物は回転刃により破砕されて所定の粒度になって排出部１０ｃから破砕物Ｃとして排出される。スクリーンの口径Ｘｍｍは、１０ｍｍ〜１５ｍｍに設定するのが好ましいが、５ｍｍ〜１００ｍｍ程度に設定することができ、口径の小さいスクリーンで得られた燃料を主にセメントキルンの燃焼用バーナーに吹き込んで使用し、口径の大きいスクリーンで得られた燃料をセメントキルンの窯尻に投入して使用することができる。
【００２４】
破砕装置１０から排出された破砕物Ｃは、振動篩２０Ａに供給され、４／５・Ｘｍｍを超える粒子群（大径粒子群ＬＰ）は、そのまま代替燃料として用いられる。４／５・Ｘｍｍ以下の粒子群は、振動篩２０Ｂに供給され、１／３・Ｘｍｍ以下の粒子群（小径粒子群ＳＰ）もそのまま代替燃料として用いられる。一方、１／３・Ｘｍｍを超え、４／５・Ｘｍｍ以下の粒子群（中間粒子群ＭＰ）は、加熱式圧縮ローラ３０に導入される。
【００２５】
加熱式圧縮ローラ３０において、中間粒子群ＭＰの破砕物が、所定温度に設定された一対の発熱回転ローラ３０ａによって圧延され、フィルム状に薄片化される。薄片化された破砕物は、大径粒子群ＬＰ及び小径粒子群ＳＰの破砕物と共に、セメントキルンの燃焼用バーナーに燃料として吹き込むことができる。
【００２６】
次に、本発明に係る燃料化装置及び燃料化方法の試験例について説明する。
【００２７】
スクリーンの口径Ｄを１０ｍｍに設定した破砕装置１０にＡＳＲを投入し、破砕物Ｃを篩い分けすると、各粒度群（Ｎｏ．１〜５）において表１に示すような物が得られた。表１には、各粒度群における質量（％）、発熱量（cal/g）、熱量割合（％）、ig.loss（Ignition Loss：強熱減量）（％）及び内容物を示している。また、各粒度群における内容物の写真を図２に示す。
【００２８】
【表１】
2014112223.tif 000003
【００２９】
上記Ｎｏ．１〜５の破砕物について各々燃焼試験を行ったところ、Ｎｏ．１、２は燃焼し易く、質量が最も大きく、発熱量の高いＮｏ．３が最も燃焼し難く、Ｎｏ．４、５については、綿状のため空中に浮遊して即座に空間燃焼することが判明した。
【００３０】
そこで、本発明者は、上記Ｎｏ．３についても空間燃焼を可能とするため、加熱式圧縮ローラ３０によりフィルム状に薄片化することとした。フィルム状に薄片化することで、比表面積が増大すると共に、燃焼用バーナー等を介してセメントキルン内に吹き込まれると、空中に漂って空間燃焼し易くなる。
【００３１】
尚、上記実施の形態及び試験例では、廃プラスチックを含む廃棄物がＡＳＲの場合について説明したが、廃プラスチックを含む廃棄物が硬軟質混合プラスチックの場合には、破砕後に風力選別により硬質プラスチックと軟質プラスチックとに分級し、硬質プラスチックは空間燃焼し難いため、加熱式圧縮ローラによりフィルム状に薄片化する。一方、軟質プラスチックは、空間燃焼し易いのでそのままの状態で燃料となる。
【符号の説明】
【００３２】
１  廃プラスチックを含む廃棄物の燃料化装置（燃料化装置）
１０  破砕装置
１０ａ  本体
１０ｂ  ホッパー
１０ｃ  排出部
２０  篩分装置
２０Ａ、２０Ｂ  振動篩
３０  加熱式圧縮ローラ
３０ａ  発熱回転ローラ
３０ｂ  ハウジング
Ｃ  破砕物
ＬＰ  大径粒子群
ＭＰ  中間粒子群
ＳＰ  小径粒子群
【図１】
2014112223.tif 000004
【図２】
2014112223.tif 000005
【国際調査報告】
2014112223.tif 000006
2014112223.tif 000007